(57)【要約】【課題】物品の搬送に必要なベルトの強度や耐久性を確保しつつ、搬送ベルトの裏面に光源を設置して搬送物を目視検査する場合の視認性に優れた搬送ベルトを提供する。【解決手段】搬送ベルト１外周側から内周側へ順に、表面カバー層２と、芯体帆布３とが積層される。芯体帆布３には、接着剤が含浸されており、接着層４が形成されている。表面カバー層２及び接着層４は、無黄変タイプのポリウレタンエラストマー等の透明熱可塑性材料が用いられる。また、芯体帆布３は、経糸と緯糸で織られた織布であり、光透過率が９０％以上となるように、経糸と緯糸の材質、繊度、密度が決定される。また、経糸には、白色導電性繊維が撚り込みされた導電性経糸を混合して使用する。【選択図】図１
2015067442.tif 000002
【特許請求の範囲】
【請求項１】
透明熱可塑性材料で形成されるカバー層と、
透明熱可塑性材料からなる接着剤を含浸した少なくとも１層の芯体帆布と、
を積層した搬送ベルトであって、
前記芯体帆布は、９０％以上の光透過性を有することを特徴とする搬送ベルト。
【請求項２】
前記芯体帆布は、経糸と緯糸とが交差して織られた織布であることを特徴とする請求項１に記載の搬送ベルト。
【請求項３】
前記芯体帆布は、繊度２８０〜５６０ｄｔｅｘの繊維で織られたものであることを特徴とする請求項１または２に記載の搬送ベルト。
【請求項４】
前記芯体帆布の厚みは、０．２〜０．５ｍｍであることを特徴とする請求項１〜３のいずれか一項に記載の搬送ベルト。
【請求項５】
前記表面カバーと同じ透明熱可塑性材料で形成された中間層と、
前記中間層を介して９０％以上の光透過性を有する第２の芯体帆布と、を更に積層したことを特徴とする請求項１〜４のいずれか一項に記載の搬送ベルト。
【請求項６】
前記芯体帆布を構成する繊維は、白色導電性繊維を含むことを特徴とする請求項１〜５のいずれか一項に記載の搬送ベルト。
【請求項７】
前記透明熱可塑性材料は、透明熱可塑性エラストマーまたは透明熱可塑性樹脂であることを特徴とする請求項１〜６のいずれか一項に記載の搬送ベルト。
【請求項８】
前記透明熱可塑性材料は、無黄変ポリウレタンエラストマーであることを特徴とする請求項１〜７のいずれか一項に記載の搬送ベルト。
【発明の詳細な説明】
【技術分野】
【０００１】
本発明は、物品を搬送する搬送ベルトに関するものである。
【背景技術】
【０００２】
無端状の搬送ベルトは、様々な物品の搬送に用いられている。そして、搬送ベルトで搬送される食品や医薬品、電子部品などの製品を、搬送ベルト上で物品を搬送しながら外観検査を行う際には、光透過性を有する搬送ベルトの裏面から光を当ててベルト上を明るくし、異物混入、製品の欠けなどの異常を目視で検査する。
【０００３】
例えば、特許文献１には、コンベヤ上下に配置された透過型光電センサーの投光機と受光機の間を通過する、コンベヤと同系色の薄板上の搬送物の検出方法が提案されている。特許文献１では、コンベヤベルトとして光透過性を有する白色ウレタン製ベルトを使用し、光透過率が１％以上（好ましくは３％以上）であることが記載されている。しかしながら、コンベヤと同系色で薄板状搬送物の通過を検出するのみであれば、上記透過率でも良いが、物品を搬送しながら異物や外観異常を目視検査する場合は、搬送物がよく観察できるよう、コンベヤベルト裏面から光を照射する必要がある。このように、搬送ベルトの裏面に光源を設置して、搬送物を目視検査する場合には、優れた視認性が要求される。
【０００４】
また、特許文献１に記載された白色ウレタン製ベルトは、帯電性がなく、ゴミ等の塵埃が付着しにくく、スリップしにくく、擦れても表面が破けない等の性質を有するためにコンベアベルトとして好ましい、と記載されている。しかしながら、単に白色ウレタン製ベルトとしているだけで、具体的な構成は開示されていない。
【０００５】
一方、搬送ベルトとして、様々な物品を安定的かつ長期的に搬送する強度や耐久性を確保するためには、搬送ベルトに、抗張体として芯体帆布を含む必要である。例えば、特許文献２には、樹脂ベルト上で食品を搬送しながら裁断をおこなうために、樹脂カバー層を厚くした搬送ベルトが提案されている。
【０００６】
そして、特許文献２には、比較例の従来の樹脂搬送ベルトとして、経糸としてポリエステルマルチフィラメント（１０００デニール＝約１１１１ｄｔｅｘ）、緯糸としてポリエステルモノフィラメント（９００デニール＝約１０００ｄｔｅｘ）を用いて平織りして得られる芯体帆布に厚さ０．３ｍｍのポリウレタンをカバー層とした無端状の搬送ベルトが記載されている。このように、特許文献２に示すような従来の搬送ベルトでは、強度や耐久性を確保するために、搬送ベルト全体が厚くなってしまい、搬送ベルトの裏面に光源を設置して、搬送物を目視検査する場合、特に視認性を考慮した構成にはなっていなかった。
【先行技術文献】
【特許文献】
【０００７】
【特許文献１】特開２００５−２３９３４１号公報
【特許文献２】特開２００３−１７１００６号公報
【発明の概要】
【発明が解決しようとする課題】
【０００８】
本発明は、上記のような課題を解決するものであり、物品の搬送に必要なベルトの強度や耐久性を確保しつつ、搬送ベルトの裏面に光源を設置して搬送物を目視検査する場合の視認性に優れた搬送ベルトを提供することを目的とする。
【課題を解決するための手段】
【０００９】
上記課題を解決するために、本発明の搬送ベルトは、透明熱可塑性材料で形成されるカバー層と、透明熱可塑性材料からなる接着剤を含浸した少なくとも１層の芯体帆布と、を積層した搬送ベルトであって、前記芯体帆布は、９０％以上の光透過性を有することを特徴とする。
【００１０】
本発明の搬送ベルトによれば、９０％以上の光透過性を有する芯体帆布を用いて搬送ベルトを形成しているため、物品の搬送に必要なベルトの強度や耐久性を確保しつつ、搬送ベルトの裏面に光源を設置して、搬送物を目視検査する場合に、優れた視認性を得ることができる。また、表面カバー層および芯体帆布に含侵させる接着剤を透明熱可塑性材料で構成することにより光透過性の低下を防止することができる。ここで、透明熱可塑性材料は、光を透過させるため無色透明の外観を呈し、顔料や染料、固体充填剤など光を隠蔽する成分を含まないものとする。また、光透過率とは、特定の波長の入射光が試料（ここでは、芯体帆布）を通過する割合を百分率で表したものである。
【００１１】
上記搬送ベルトにおいて、前記芯体帆布は、経糸と緯糸とが交差して織られた織布であることが好ましい。
芯体帆布として経糸と緯糸とを交差させて織られた織布（平織り、綾織り、朱子織り）を用いることにより、高い光透過率を得ることができる。織布の方が、編布よりも空隙が多く、光透過率が高いからである。
【００１２】
上記搬送ベルトにおいて、前記芯体帆布は、繊度２８０〜５６０ｄｔｅｘの繊維で織られたものことが好ましい。
芯体帆布を、従来の搬送ベルトに用いられている繊維の繊度より細径の繊度２８０から５６０ｄｔｅｘの繊維で織ることにより、芯体帆布が薄くなり、高い光透過性を得ることができる。尚、芯体帆布の繊度が２８０ｄｔｅｘ未満の場合、ベルト張力が低くなり、物品の搬送に必要なベルトの強度や耐久性を確保できず、物品搬送に支障がでる虞がある。一方、芯体帆布の繊度が５６０ｄｔｅｘを超えると、光透過率が悪くなる虞がある。
【００１３】
上記搬送ベルトにおいて、前記芯体帆布の厚みは、０．２〜０．５ｍｍであることが好ましい。
芯体帆布の厚みは、０．２ｍｍよりも薄いと、物品の搬送に必要なベルトの強度や耐久性が確保できず、０．５ｍｍよりも厚いと、光透過性が低下してしまうため、芯体帆布の厚みを０．２〜０．５ｍｍとすることにより、物品の搬送に必要なベルトの強度や耐久性を確保しつつ、高い光透過性を得ることができる。
【００１４】
上記搬送ベルトにおいて、前記芯体帆布を構成する繊維は、白色導電性繊維を含むことが好ましい。
搬送ベルトが帯電すると、搬送物がベルトに吸着し、スムーズな乗り継ぎができなくなる虞がある。また、周囲の埃がベルトや搬送物に付着し、搬送物を汚す虞がある。さらに、搬送物が電子部品の場合、静電気により、故障などの不具合が発生ずる場合がある。そこで、芯体帆布を形成する繊維に導電性繊維を含ませることにより、静電気を放電させ、搬送ベルトの帯電を防止することができる。尚、光透過性が低下させないため、カーボンブラックなど黒色の導電性物質を練り込んだ従来の導電性繊維ではなく、白色の導電性繊維（白色導電性繊維）を使用する。更に、導電性繊維は、白色に限らず、透明であってもよい。
【００１５】
また、本発明に係る搬送ベルトにおいて、前記表面カバーと同じ透明熱可塑性材料で形成された中間層と、前記中間層を介して９０％以上の光透過性を有する第２の芯体帆布と、を更に積層したものであって良い。
搬送ベルトに芯体帆布を２層積層することにより、搬送ベルトの強度や耐久性が高まり、搬送物が重く、搬送ベルトに強度が要求される場合に、強度を確保することができ、また、搬送物をベルト幅方向より投入・搬出する場合に、搬送ベルトがめくれ上がることを抑制することができる。尚、芯体帆布と第２の芯体帆布が同じであった場合、光の干渉縞が発生して、搬送物の視認性が低下するため、第２の芯体帆布は、芯体帆布と異なる織組織であることが好ましい。
【００１６】
前記透明熱可塑性材料は、透明熱可塑性エラストマーまたは透明熱可塑性樹脂であることが好ましい。
透明熱可塑性材料として、実用性に優れた透明熱可塑性エラストマーまたは透明熱可塑性樹脂を用いることができる。ここで、透明熱可塑性エラストマーまたは透明熱可塑性樹脂は、いずれも、光を透過させるため無色透明の外観を呈し、顔料や染料、固体充填剤など光を隠蔽する成分を含まないものであって、例えば、ポリウレタン、ポリエチレン・ポリプロピレンなどのポリオレフィン、ポリエステルからなる。
【００１７】
上記搬送ベルトにおいて、前記透明熱可塑性材料は、無黄変ポリウレタンエラストマーであることが好ましい。
カバー層、中間層および芯体帆布の接着処理に使用する透明熱可塑性材料として、加工性や強度に優れたポリウレタンエラストマーを使用すると、加工性や強度に優れる。尚、フェニル基を含むポリウレタンエラストマーを使用すると、フェニル基が紫外線と反応して、カバー層や芯体帆布が経時により黄変し、搬送物の視認性が低下する虞があるため、フェニル基を含まない無黄変ポリウレタンエラストマーを使用することが好ましい。
【発明の効果】
【００１８】
以上の説明に述べたように、本発明によれば、物品の搬送に必要なベルトの強度や耐久性を確保しつつ、搬送ベルトの裏面に光源を設置して搬送物を目視検査する場合の視認性に優れた搬送ベルトを提供することができる。
【図面の簡単な説明】
【００１９】
【図１】第一の実施形態に係る搬送ベルトを示す断面図である。
【図２】第一の実施形態に係る搬送ベルトの接合部を示す図であり、（ａ）は平面図であり、（ｂ）は断面図である。
【図３】第二の実施形態に係る搬送ベルトを示す断面図である。
【図４】本実施例に係る光透過率測定装置を示す模式図である。
【図５】本実施例に係る走行帯電圧測定装置を示す模式図である。
【図６】本実施例に係る屈曲走行試験を行う屈曲走行試験機を示す模式図である。
【発明を実施するための形態】
【００２０】
本発明の実施の形態について図面を参照して説明する。
【００２１】
［第一の実施形態に係る搬送ベルト］
まず、第一の実施形態に係る搬送ベルトについて、図１及び図２に基づいて、説明する。
【００２２】
図１に、第一の実施形態に係る搬送ベルト１を示す。図１に示す搬送ベルト１は、図の上面側が外周側、下面側が内周側となり、図の長手方向がベルト周長方向となり、図の奥行き方向がベルト幅方向となる。
【００２３】
第一の実施形態に係る搬送ベルト１は、搬送ベルト１の外周側から内周側へ順に、表面カバー層２と、芯体帆布３とが積層された構造として形成される。また、芯体帆布３には、透明熱可塑性エラストマーからなる接着剤が含浸されており、接着層４が形成されている。搬送ベルト１全体の厚さは、例えば０．３〜１．５ｍｍであって、好ましくは、０．４５から１．０ｍｍである。物品の搬送に必要なベルトの強度や耐久性を確保しつつ、高い光透過性を得るためである。
【００２４】
表面カバー層２は、搬送ベルト１の表面に設けられ、芯体帆布３を保護するものである。表面カバー層２の厚さは、例えば、０．１から０．５ｍｍである。物品の搬送に必要なベルトの強度や耐久性を確保しつつ、高い透過性を損なわないようにするためである。
【００２５】
表面カバー層２は、ポリウレタン、ポリエチレン・ポリプロピレンなどのポリオレフィン、ポリエステルからなる熱可塑性エラストマーから形成される。表面カバー層２を形成する熱可塑性エラストマーは、光を透過させるため、無色透明の外観を呈し、顔料や染料、固体充填剤など光を隠蔽する成分を含まないものとする。表面カバー層２を形成する熱可塑性エラストマーは、特に、加工性や強度に優れたポリウレタンエラストマーであって、無黄変タイプのポリウレタンエラストマーが好ましい。更に、表面カバー層２を形成する熱可塑性エラストマーは、フェニル基を含まない無黄変ポリウレタンエラストマーであることが好ましい。表面カバー層２を形成する熱可塑性エラストマーとして、フェニル基を含むポリウレタンエラストマーを使用すると、フェニル基が紫外線と反応して、経時により黄変する虞があるからである。尚、表面カバー層２は、透明熱可塑性材料から形成されていればよく、透明熱可塑性樹脂から形成されていてもよい。
【００２６】
芯体帆布３は、経糸と緯糸を交差させて織られた織布（平織り、綾織り、朱子織等）である。例えば、芯体帆布３は、経糸、緯糸をほぼ直角に交差して織られた平織り布が使用できる。芯体帆布３は、光透過率が９０％以上になるように、経糸と緯糸の材質、繊度、密度が決定される。芯体帆布３は、例えば、経糸密度６３〜１２５本／５ｃｍ、緯糸密度７０〜１００本／５ｃｍに織られた平織り布を使用することができる。
【００２７】
芯体帆布３の厚さは、例えば、０．１５〜０．７ｍｍであって、特に０．２から０．５ｍｍが好ましい。芯体帆布の厚みは、０．２ｍｍよりも薄いと、物品の搬送に必要なベルトの強度や耐久性が確保できず、０．５ｍｍよりも厚いと、光透過性が低下してしまうため、芯体帆布の厚みを０．２〜０．５ｍｍとして、物品の搬送に必要なベルトの強度や耐久性を確保しつつ、高い光透過性を得るためである。
【００２８】
芯体帆布３を構成する経糸、緯糸は、共に、繊度（糸の太さ）が、２８０〜５６０ｄｔｅｘであることが好ましい。ここで、ｄｔｅｘ（デシテックス）とは、１０,０００メートルの糸の質量をグラム単位で表したものである。繊度が２８０ｄｔｅｘ未満の場合、ベルト張力が低くなり、物品搬送に支障がでる虞があり、繊度が５６０ｄｔｅｘを超えると、光透過率が悪くなるからである。
【００２９】
また、芯体帆布３を構成する経糸、緯糸の材質としては、ポリエステル、ビニロン、ポリ乳酸、ポリウレタンなどの合成繊維が用いられるが、光透過性を高くするため、透明、半透明、白色の外観を呈することが好ましい。
【００３０】
具体的には、芯体帆布３を構成する経糸として、ポリエステルマルチフィラメント、撚り合せ数１、繊度２８０から５６０ｄｔｅｘの繊維を使用することができる。また、芯体帆布３の緯糸として、ポリエステルモノフィラメント、繊度２８０から５６０ｄｔｅｘの繊維が使用することができる。
【００３１】
更に、芯体帆布３を構成する経糸には、白色導電性繊維が撚り込みされた導電性経糸を使用することが好ましい。芯体帆布３が白色導電性繊維を含むことにより、搬送ベルト１を帯電しにくくすることができるからである。尚、通常の経糸複数本に１本の割合で、導電性経糸を織り込んだものを、芯体帆布３の経糸として使用する。更に、導電性繊維は、白色に限らず、透明であってもよい。芯体帆布３を形成する繊維に導電性繊維を含ませることにより、静電気を放電させ、搬送ベルトの帯電を防止することができるからである。
【００３２】
ここで、白色導電性繊維としては、ポリエステル繊維に白色導電セラミックスを練り込んだ、例えば、繊度２８ｄｔｅｘ、線抵抗１０８Ω／ｃｍ以下の繊維を用いることができる。具体的には、芯体帆布３を構成する経糸（ポリエステルマルチフィラメント、撚り合せ数１、繊度２８０から５６０ｄｔｅｘ）に撚りを掛ける際に、白色導電性繊維を複数本（例えば、２本）一緒に撚り込み、導電性の経糸を作成する。
【００３３】
芯体帆布３の接着層４は、表面カバー層２と接合するために、芯体帆布３に接着処理がされて、形成される。芯体帆布３の接着層４は、表面カバー層２と同様の透明熱可塑性エラストマーを用いて、これを有機溶媒に溶かした接着剤を芯体帆布３にコーティングさせて形成される、または、芯体帆布３を接着剤に浸漬させて形成される。ここで、接着剤としては、特に、透明無黄変ポリウレタンエラストマーをメチルエチルケトン／シクロヘキサン／テトラヒドロフランの混合溶媒に溶解させたものが用いられる。尚、接着剤としては、透明熱可塑性材料を用いればよく、透明熱可塑性エラストマーの代わりに、透明熱可塑性樹脂を用いてもよい。
【００３４】
第一の実施形態に係る搬送ベルト１は、図２に示すように、両端を接合して、無端状のベルトとして使用される。図２は、第一の実施形態に係る搬送ベルトの接合部を示している。搬送ベルト１の両端の接合においては、まず、搬送ベルト１の長手方向の両端をジグザグ状に切断し、互いに突き合わせ接合する。次に、上述の表面カバー層２と同様の材質（透明無黄変ポリウレタンエラストマー）のエンドレスシート８により、搬送ベルト１の長手方向の両端部を接合した接合部を覆うように貼り合せる。そして、熱板プレス機を用いて、エンドレスシート８と共に搬送ベルト１の接合部を加圧して、接合する。ここで、エンドレスシート８は、厚さ０．１５ｍｍ程度のものが好ましい。以上のように構成されることにより、接合部が高い光透過性を得ることができる。尚、接合部の光透過性が悪いと、搬送ベルト１の長手方向の両端部のジグザグ状の合わせ目から光が漏れるため、接合部のみ光っているように見え、搬送ベルト１の外観異常となる虞がある。
【００３５】
以上のように、第一の実施形態に係る搬送ベルト１によれば、９０％以上の光透過性を有する芯体帆布３を用いて搬送ベルト１を形成しているため、物品の搬送に必要なベルトの強度や耐久性を確保しつつ、搬送ベルト１の裏面に光源を設置して、搬送物を目視検査する場合に、優れた視認性を得ることができる。また、表面カバー層２および芯体帆布３に含侵させる接着剤（接着層４）を透明熱可塑性材料で構成することにより光透過性の低下を防止することができる。
【００３６】
［第二の実施形態に係る搬送ベルト］
ここで、第二の実施形態に係る搬送ベルトについて、図３に基づいて、説明する。
【００３７】
図３に、第二の実施形態に係る搬送ベルト１を示す。図３に示す搬送ベルト１は、図の上面側が外周側、下面側が内周側となり、図の長手方向がベルト周長方向となり、図の奥行き方向がベルト幅方向となる。
【００３８】
第二の実施形態に係る搬送ベルト１は、搬送ベルト１の外周側から内周側へ順に、表面カバー層２と、芯体帆布３と、中間層５と、第２の芯体帆布６とが積層された構造として形成される。ここで、芯体帆布３には、透明熱可塑性エラストマーからなる接着剤が含浸されており、接着層４が形成されている。また、第２の芯体帆布６には、透明熱可塑性エラストマーからなる接着剤が含浸されており、接着層７が形成されている。表面カバー層２と、芯体帆布３と、芯体帆布３の接着層４は、図１に示す第一の実施形態に係る搬送ベルト１の構成と同じであり、説明を省略する。
【００３９】
中間層５は、上述した表面カバー層２と同じ材質で形成されて、芯体帆布３と第２の芯体帆布６とを接合する。中間層５の厚さは、例えば０．１から０．５ｍｍである。物品の搬送に必要なベルトの強度や耐久性を確保しつつ、高い透過性を損なわないようにするためである。
【００４０】
第２の芯体帆布６は、中間層５を介して、芯体帆布３と接合される。第２の芯体帆布６の構成材料は、芯体帆布３と同様であるが、光透過率が９０％以上となるように、経糸と緯糸の材質、繊度、密度が決定される。尚、芯体帆布３と第２の芯体帆布６の繊度・密度・織組織が同等であると光が透過する際に干渉縞が生じるため、芯体帆布３と第２の芯体帆布６の繊度・密度・織組織が異なるように形成されることが好ましい。
【００４１】
第２の芯体帆布６は、具体的には、経糸として、繊度５６ｄｔｅｘ、密度２３０本／３ｃｍ、緯糸として、繊度１１０ｄｔｅｘ、密度１３５本／３ｃｍのポリエステル繊維で織られた、光透過率が９０％の平織り布を用いることができる。尚、芯体帆布３に導電繊維を使用しているため、第２の芯体帆布６には、導電性繊維を織り込まなくてもよい。
【００４２】
第２の芯体帆布６の接着層７は、中間層５と接合するために、第２の芯体帆布６に接着処理がされて、形成される。第２の芯体帆布６の接着層７は、上述した芯体帆布３の接着層４と同じ材料で形成される。尚、芯体帆布３の接着層４と同様に、接着剤としては、透明熱可塑性材料を用いればよく、透明熱可塑性エラストマーの代わりに、透明熱可塑性樹脂を用いてもよい。
【００４３】
以上のように、第二の実施形態に係る搬送ベルト１によれば、搬送ベルト１に芯体帆布３と第２の芯体帆布６を２層積層することにより、搬送ベルト１の強度や耐久性が高まり、搬送物が重く、搬送ベルト１に強度が要求される場合に、強度を確保することができ、また、搬送物をベルト幅方向より投入・搬出する場合に、搬送ベルト１がめくれ上がることを抑制することができる。
【００４４】
尚、第二の実施形態に係る搬送ベルト１も、図２に示す第一の実施形態に係る搬送ベルト１と同様に、両端を接合して、無端状のベルトとして使用される。
【００４５】
［搬送ベルトの製造方法］
本実施形態に係る搬送ベルトの製造方法について説明する。
【００４６】
まず、第一の実施形態に係る搬送ベルト１の製造方法について説明する。透明熱可塑性エラストマーを押出機によってシート状に押出成形した表面カバー層２を形成する。また、芯体帆布３には、透明熱可塑性エラストマーを用いて、これを有機溶媒に溶かした接着剤をコーティングするか、または、芯体帆布３を接着剤に浸漬させて接着層４を形成する。そして、押出直後の高温、半溶融状態の表面カバー層２を、接着層４を形成した芯体帆布３と積層する。最後に、ロール間で加圧して、表面カバー層２及び芯体帆布３の両者を、接着層４を介して積層接着して、第一の実施形態に係る搬送ベルト１を得る。
【００４７】
尚、平プレスにより、接着層４を介してカバー層２と芯体帆布３を、ラミネーション（薄膜接着）して、第一の実施形態に係る搬送ベルト１を得ても良い。
【００４８】
次に、第二の実施形態に係る搬送ベルト１の製造方法について説明する。透明熱可塑性エラストマーを押出機によってシート状に押出成形した表面カバー層２及び中間層５を形成する。また、芯体帆布３及び第２の芯体帆布６には、透明熱可塑性エラストマーを用いて、これを有機溶媒に溶かした接着剤をコーティングするか、または、芯体帆布３及び第２の芯体帆布６を接着剤に浸漬させて、接着層４及び接着層７を形成する。そして、押出直後の高温、半溶融状態の表面カバー層２と、接着層４を形成した芯体帆布３と、押出直後の高温、半溶融状態の中間層５と、接着層７を形成した第２の芯体帆布６と、積層する。最後に、ロール間で加圧して、表面カバー層２と芯体帆布３、そして、芯体帆布３と中間層５を、接着層４を介して積層接着すると共に、中間層５と第２の芯体帆布６を、接着層７を介して積層接着して、第二の実施形態に係る搬送ベルト１を得る。
【００４９】
尚、平プレスにより、接着層４を介して表面カバー層２と芯体帆布３、そして、芯体帆布３と中間層５を、接着層７を介して中間層５と第２の芯体帆布６を、ラミネーションして、第二の実施形態に係る搬送ベルト１を得ても良い。
【実施例】
【００５０】
（搬送ベルト）
実施例として、実施例１〜４の搬送ベルトを形成した。実施例１〜３の搬送ベルト１は、外周側から内周側へ順に、表面カバー層２と、接着層４が形成された芯体帆布３とが積層された上述の第一の実施形態に係る搬送ベルト１の構造で形成した。また、実施例４の搬送ベルト１は、外周側から内周側へ順に、表面カバー層２と、接着層４が形成された芯体帆布３と、中間層５と、接着層７が形成された第２の芯体帆布６とが積層された上述の第二の実施形態に係る搬送ベルト１の構造で形成した。
【００５１】
本実施例（実施例１〜４）では、ポリエステルマルチフィラメント、撚り合せ数１、繊度２８０から５６０ｄｔｅｘの繊維を経糸とし、ポリエステルモノフィラメント、繊度２８０から５６０ｄｔｅｘの繊維を緯糸とし、経糸に白色導電性繊維を撚り込んだ導電性経糸を経糸１０本に１本の割合で混合して使用し、経糸密度６３〜１２５本／５ｃｍ、緯糸密度７０〜１００本／５ｃｍで織られた、光透過率９２〜９８％の平織り布を、芯体帆布３とした。また、実施例４では、ポリエステルマルチフィラメント、繊度５６ｄｔｅｘの繊維を経糸とし、ポリエステルマルチフィラメント、繊度１１０ｄｔｅｘの繊維を緯糸とし、経糸密度２３０本／３ｃｍ、緯糸密度１３５本／３ｃｍで織られた、光透過率が９０％の平織り布を、第２の芯体帆布６とした。また、実施例１〜４では、表面カバー層２は、いずれも、透明無黄変ポリウレタンエラストマーを使用して、厚み０．３ｍｍとなるように構成した。同様に、実施例４では、中間層５として、透明無黄変ポリウレタンエラストマーを使用して、厚み０．３ｍｍとなるように構成した。そして、接着層４及び接着層７として、いずれも、透明無黄変ポリウレタンエラストマーをメチルエチルケトン／シクロヘキサン／テトラヒドロフランの混合溶媒に溶解させた接着剤（ウレタンエラストマーの濃度１０ｗｔ％）を使用し、芯体帆布３及び第２の芯体帆布６を浸漬して接着処理を行った。
【００５２】
また、比較例として、表面カバー層２のない芯体帆布３のみの搬送ベルト（比較例１）、外周側から内周側へ順に、表面カバー層２と、芯体帆布３と、芯体帆布３の接着層４と、中間層５と、第２の芯体帆布６と、第２の芯体帆布６の接着層７と、が積層された上述の第二の実施形態に係る搬送ベルト１の構造で形成した搬送ベルト（比較例２）を用意した。
【００５３】
比較例（比較例１〜２）では、ポリエステルスパン糸、繊度２０番手の繊維を経糸とし、ポリエステルモノフィラメント、繊度１１００ｄｔｅｘの繊維を緯糸とし、経糸に黒色導電性繊維を撚り込んだ導電性経糸を経糸１０本に１本の割合で混合して使用し、経糸密度１４０本／５ｃｍ、緯糸密度５６本／５ｃｍに織られた、光透過率８８％の平織り布を、芯体帆布３とした。また、比較例２では、表面カバー層２及び中間層５は、透明ポリウレタンエラストマー（無黄変ではない）を使用して、表面カバー層２は厚み０．８ｍｍとなるように、中間層５は厚み０．３ｍｍとなるように構成した。また、比較例２では、ポリエステルスパン糸、繊度２０番手の繊維を経糸とし、ポリエステルモノフィラメント、繊度１１００ｄｔｅｘの繊維を緯糸として、経糸密度１４０本／５ｃｍ、緯糸密度５６本／５ｃｍで織られた、光透過率が８８％の平織り布を、第２の芯体帆布６とした。そして、接着層４及び接着層７として、いずれも、透明ポリウレタンエラストマー（無黄変ではない）をメチルエチルケトン／シクロヘキサン／テトラヒドロフランの混合溶媒に溶解させた接着剤（ウレタンエラストマーの濃度１０ｗｔ％）を使用し、芯体帆布３及び第２の芯体帆布６を浸漬して接着処理を行った。
【００５４】
尚、実施例、比較例の各搬送ベルト１は無端状に形成されて、その寸法は、いずれも幅１００ｍｍ、周長１４５０ｍｍとした。実施例、比較例の各搬送ベルト１の接合部は、それぞれ、表面カバー層２と同様の材質の厚さ０．１５ｍｍのエンドレスシート８を使用し、熱板プレス機を用いて、温度１３０℃×圧力０．３ＭＰａ、加圧時間５分の条件で、加圧し、接合した。
【００５５】
以上で説明した、実施例、比較例の各搬送ベルトについての層構造、搬送ベルトの厚みをまとめると、下記の表１に示す通りとなる。尚、表１において、芯体帆布３を、第２の芯体帆布６と区別する為に、第１の芯体帆布と記載した。
【００５６】
そして、実施例、比較例の各搬送ベルトについて、下記の光透過率測定試験、走行帯電圧測定試験、ベルト強力測定試験、耐変色試験、屈曲走行試験を行った。
【００５７】
（光透過率測定試験）
光透過率測定試験では、実施例、比較例の各搬送ベルト１について、ベルト裏面に設置した光源から、搬送ベルト１を通過する光の透過率を、光透過性として測定した。具体的には、図４に示すように、実施例、比較例の各搬送ベルト１をプーリ１０に巻きかけた状態で、ベルト裏面に設置した光源（例えば、ＬＥＤライトボード）１１から光を照射し、光センサー（照度計）１２にて、光源１１の照度Ｅ０と、ベルト表面の照度Ｅ１とを測定し、光透過率Ｔを次式で算出した。
光透過率Ｔ＝（Ｅ１／Ｅ０）×１００（％）
尚、本実施例において、測定環境は、室内、室温２３℃、湿度５２％、部屋全体の明るさ９６０ルクスであり、光源１１は、照度４０３０ルクスに調整した。
【００５８】
（走行帯電圧測定試験）
走行帯電圧測定試験では、実施例、比較例の各搬送ベルト１について、走行帯電圧を測定して、帯電防止性能の評価を行った。ここで、走行帯電圧とは、ベルトが走行している時にベルト表裏面とプーリが接触したり離れたりする部分で発生する電圧をいう。具体的には、図５に示すように、実施例、比較例の各搬送ベルト１をプーリ１０に巻きかけた状態で、搬送ベルト１を走行させながら、ベルト表面からＸ（ｍｍ）離れた場所に設置した走行帯電圧測定装置１３を用いて搬送ベルト１の表面電位を測定し、走行帯電圧として測定した。搬送ベルト１が帯電している場合、走行帯電圧は、−２００００から−３００００Ｖである。また、搬送ベルト１が帯電していない場合、走行帯電圧は、およそ−１０００Ｖである。尚、本実施例において、測定環境は、室内、室温２３℃、湿度５０％であった。また、プーリ１０のプーリ径φ２００ｍｍ、搬送ベルト１の走行速度を５ｍ／ｓとし、Ｘ＝５０ｍｍとした。
【００５９】
（ベルト強力測定試験）
ベルト強力測定試験では、実施例、比較例の各搬送ベルト１について、引張実験によりベルト強力を測定した。具体的には、実施例、比較例の各搬送ベルト１のそれぞれについて、試験片を用いて１００ｍｍ／ｍｉｎの速度で引張り、ベルト強力を測定した。尚、搬送ベルト１としては、１０Ｎ／ｍｍ以上のベルト強力があれば、実用可能である。
【００６０】
（耐変色試験）
耐変色試験では、実施例、比較例の各搬送ベルト１について、耐光試験機を用いて耐変色試験を行い、試験前後の色差を、色差計を用いて測定した。具体的には、実施例、比較例の各搬送ベルト１のそれぞれについて、試験片に対して、紫外線カーボンアーク燈式耐光試験機により紫外線を温度６３℃下で２２時間照射し、色差計を用いて試験前後のＬ＊ａ＊ｂ＊表色系のΔＬ＊、Δａ＊、Δｂ＊を測定し、色差ΔＥを次式で算出した。ΔＥは耐変色性を示し、ΔＥが大きいほど変色していることを示す。
ΔＥ＝ 〔（ΔＬ＊）２ ＋（Δａ＊）２＋（Δｂ＊）２〕１／２
ΔＥ：Ｌ＊ａ＊ｂ＊表色系における試験前後の試験片の色差
ΔＬ＊：Ｌ＊ａ＊ｂ＊表色系における試験前後の試験片の明度の差
Δａ＊，Δｂ＊：Ｌ＊ａ＊ｂ＊表色系における試験前後の試験片の各色度座標の差
【００６１】
（屈曲走行試験）
屈曲走行試験では、実施例、比較例の各搬送ベルト１について、屈曲走行試験機を用いて屈曲走行試験を行い、走行後の強力保持率を評価した。具体的には、図６に示すように、実施例、比較例の各搬送ベルト１について、屈曲走行試験機３０の駆動ローラ３１（直径５０ｍｍ）と４つのガイドローラ（直径１５ｍｍ）３２〜３５に巻き掛けて、各搬送ベルト１をガイドローラに沿って屈曲させながら走行させた。各搬送ベルト１を４０万回転させることにより、各搬送ベルト１を５つのプーリ３１〜３５によって２００万回屈曲させた後、各搬送ベルト１の接合部を目視により観察した。なお、走行試験条件は、ベルト張力を１Ｎ／ｍｍ、ベルト走行速度を１５０ｍ／ｍｉｎとした。そして、走行後の強力保持率が９０％以上の搬送ベルト１を○とし、走行後の強力保持率が８０％以上、９０％未満の搬送ベルト１を△として評価した。
【００６２】
実施例、比較例の各搬送ベルトについて、層構造及び搬送ベルトの厚みと共に、上述した光透過率測定試験、走行帯電圧測定試験、ベルト強力測定試験、耐変色試験、屈曲走行試験の結果を、それぞれ、表１の「光透過性（％）」、「走行耐電圧（Ｖ）」、「ベルト強力（Ｎ／ｍｍ）」、「耐変色性（ΔＥ）」、「屈曲走行試験」の欄に示す。
【００６３】
【表１】
2015067442.tif 000003
【００６４】
表１に示す結果から、光透過性測定試験の結果では、第一の実施形態の搬送ベルト１の構成である実施例１〜３の搬送ベルトは、比較例１の搬送ベルトと比べ、光透過率が高くなっている。また、第二の実施形態の搬送ベルト１の構成である実施例４の搬送ベルトは、比較例２の搬送ベルトと比べ、光透過率が高くなっている。
【００６５】
また、走行帯電圧測定試験の結果では、通常の搬送ベルトの走行帯電圧は、白色導電性繊維を撚り込んだ導電性経糸を用いた実施例１〜４の搬送ベルトの走行帯電圧は、−２０００Ｖ程度である。また、黒色導電性繊維を撚り込んだ導電性経糸を用いた比較例１〜２の搬送ベルトの走行帯電圧は、−１０００Ｖ程度である。
【００６６】
また、耐変色試験の結果では、透明無黄変ポリウレタンエラストマーを表面カバー層２、接着層４、中間層５、及び、接着層７に用いた実施例１〜４の搬送ベルトのフェードメータ試験後の色差変化ΔＥは、透明ポリウレタンエラストマーを表面カバー層２、接着層４、中間層５、及び、接着層７に用いた比較例１〜２より小さくなった。
【００６７】
また、ベルト強力測定試験の結果では、第一の実施形態の搬送ベルト１の構成である実施例１〜３の搬送ベルトは、比較例１の搬送ベルトと比べ、ベルト張力が低くなっている。また、第二の実施形態の搬送ベルト１の構成である実施例４の搬送ベルトは、比較例２の搬送ベルトと比べ、ベルト張力が低くなっているが、実施例１，３の搬送ベルトと比べると、ベルト張力が高くなっている。
【００６８】
また、屈曲走行試験の結果では、実施例３の搬送ベルトは、走行後の強力保持率が８０％以上、９０％未満となったが、実施例１〜２，４及び比較例１〜２の搬送ベルトは、走行後の強力保持率が９０％以上となった。
【００６９】
［考察］
上述の試験より、以下のことが明らかになった。
【００７０】
光透過性測定試験では、実施例１〜３の搬送ベルトは、比較例１の搬送ベルトと比べ、光透過率が高くなっており、実施例４の搬送ベルトは、比較例２の搬送ベルトと比べ、光透過率が高くなっていることが明らかとなった。これは、比較例１〜２の搬送ベルトに比べて、実施例１〜４の搬送ベルトに、より光透過性の高い芯体帆布が用いられているためだと考えられる。
【００７１】
走行帯電圧測定試験では、白色導電性繊維を撚り込んだ導電性経糸を用いた実施例１〜４の搬送ベルトの走行帯電圧は、−２０００Ｖ程度であることが明らかになった。これにより、通常の搬送ベルトの走行帯電圧は、−２００００から−３００００Ｖであるのに対して、十分に帯電防止ができていることがわかる。
【００７２】
耐変色試験では、実施例１〜４の搬送ベルトのフェードメータ試験後の色差変化ΔＥは、比較例１〜２より小さくなったことが明らかになった。これは、比較例１〜２に用いられている透明ポリウレタンエラストマーに含まれるフェニル基が、紫外線と反応して、カバー層２、接着層４、中間層５、及び、接着層７が経時により黄変したからであると考えられる。
【００７３】
ベルト強力測定試験では、実施例１〜３の搬送ベルトは、比較例１の搬送ベルトと比べ、ベルト張力が低くなっており、実施例４の搬送ベルトは、比較例２の搬送ベルトと比べ、ベルト張力が低くなっているが、実施例１，３の搬送ベルトと比べると、ベルト張力が高くなっていることが明らかになった。通常の軽搬送用途で要求される張力は１０Ｎ／ｍｍ以上であるので、実施例１〜４の搬送ベルトは、軽搬送用途の搬送ベルトとして使用することができる。
【００７４】
屈曲走行試験では、実施例３の搬送ベルトは、走行後の強力保持率が８０％以上、９０％未満となり、実施例１〜２，４及び比較例１〜２の搬送ベルトは、走行後の強力保持率が９０％以上となったことが明らかになった。これにより、実施例１〜４では、搬送ベルト１の異常が発生しないと考えられる。
【００７５】
以上より、外周側から内周側へ順に、表面カバー層２と、接着層４が形成された芯体帆布３とが積層された第一の実施形態に係る搬送ベルト１、及び、外周側から内周側へ順に、表面カバー層２と、接着層４が形成された芯体帆布３と、芯体帆布３の接着層４と、中間層５と、接着層７が形成された第２の芯体帆布６とが積層された第二の実施形態に係る搬送ベルト１は、物品の搬送に必要なベルトの強度や耐久性を確保しつつ、搬送ベルトの裏面に光源を設置して搬送物を目視検査する場合の視認性に優れたことが明らかとなった。
【００７６】
以上、本発明の実施形態について図面に基づいて説明したが、具体的な構成は、これらの実施形態及び実施例に限定されるものでないと考えられるべきである。本発明の範囲は、上記した実施形態及び実施例の説明だけではなく特許請求の範囲によって示され、さらに特許請求の範囲と均等の意味および範囲内でのすべての変更が含まれる。
【産業上の利用可能性】
【００７７】
本発明を利用すれば、物品の搬送に必要なベルトの強度や耐久性を確保しつつ、搬送ベルトの裏面に光源を設置して搬送物を目視検査する場合の視認性に優れた搬送ベルトを提供することができる。
【符号の説明】
【００７８】
１    搬送ベルト
２    表面カバー層
３    芯体帆布
４    接着層
５    中間層
６    第２の芯体帆布
７    接着層
【図１】
2015067442.tif 000004
【図２】
2015067442.tif 000005
【図３】
2015067442.tif 000006
【図４】
2015067442.tif 000007
【図５】
2015067442.tif 000008
【図６】
2015067442.tif 000009